(57)【特許請求の範囲】
【請求項１】
樹脂シートを有する光選択透過フィルターであって、
該樹脂シートは、色素成分及び樹脂成分を含む樹脂層を有し、
該色素成分は、６５０〜７５０ｎｍの波長域に吸収極大を有する色素を含み、
該樹脂成分は、ビスフェノールＡ成分と二塩基酸成分とを縮合させて得られる溶剤可溶性ポリアリレート樹脂を含み、
該溶剤可溶性ポリアリレート樹脂は、シクロヘキサノンに３質量％以上の濃度で溶解する樹脂である
ことを特徴とする光選択透過フィルター。
【請求項２】
前記溶剤可溶性ポリアリレート樹脂の重量平均分子量は、３０００以上であることを特徴とする請求項１に記載の光選択透過フィルター。
【請求項３】
前記樹脂層の厚みが３μｍ以下であることを特徴とする請求項１又は２に記載の光選択透過フィルター。
【請求項４】
前記樹脂シートは、更に、支持体を有することを特徴とする請求項１〜３のいずれかに記載の光選択透過フィルター。
【請求項５】
前記支持体に前記樹脂層が直接接していることを特徴とする請求項４に記載の光選択透過フィルター。
【請求項６】
前記樹脂成分における前記溶剤可溶性ポリアリレート樹脂以外の他の樹脂成分の含有量は、樹脂成分の総含有量１００質量％に対し、０〜１０質量％であることを特徴とする請求項１〜５のいずれかに記載の光選択透過フィルター。
【請求項７】
前記光選択透過フィルターは、更に、無機層を有することを特徴とする請求項１〜６のいずれかに記載の光選択透過フィルター。
【請求項８】
前記無機層は、反射層であることを特徴とする請求項７に記載の光選択透過フィルター。
【請求項９】
請求項１〜８のいずれかに記載の光選択透過フィルターに用いられることを特徴とする樹脂シート。
【請求項１０】
請求項１〜８のいずれかに記載の光選択透過フィルターを具備することを特徴とする固体撮像素子。
【発明の詳細な説明】
【技術分野】
【０００１】
本発明は、光選択透過フィルター、樹脂シート及び固体撮像素子に関する。より詳しくは、光学部材やオプトデバイス部材の他、表示デバイス部品、機械部品、電気・電子部品等に使用される光選択透過フィルター及びそれを用いた固体撮像素子、並びに、光選択透過フィルターに用いられる樹脂シートに関する。
【背景技術】
【０００２】
光選択透過フィルターは、特定波長の光の透過率を選択的に低減するフィルターであり、例えば、光学部材やオプトデバイス部材の他、表示デバイス部品、機械部品、電気・電子部品等に広く使用されている。従来の光選択透過フィルターのうち特に有用なものとしては、色素含有樹脂層を有する樹脂シートの片面又は両面に反射膜が形成された構成の光選択透過フィルターが開発されている（特許文献１参照）。
【先行技術文献】
【特許文献】
【０００３】
【特許文献１】特開２０１３−６４９７５号公報
【発明の概要】
【発明が解決しようとする課題】
【０００４】
上述したように特許文献１には、色素含有樹脂層を有する樹脂シートの片面又は両面に反射膜が形成された構成の光選択透過フィルターが開示されている。このような構成の光選択透過フィルターは、遮断特性の入射角依存性が充分に低減され、光選択透過性及び耐光性に優れるとともに、充分な薄膜化が可能なため、光学分野等で極めて有用なものであるが、太陽光暴露への耐性、すなわち耐光性により一層優れたものとし、また、製膜性をより良好なものとするための工夫の余地があった。
【０００５】
本発明は、上記現状に鑑みてなされたものであり、極めて耐光性に優れ、製膜性も良好な光選択透過フィルター及び樹脂シート、並びに、該光選択透過フィルターを具備する固体撮像素子を提供することを目的とする。
【課題を解決するための手段】
【０００６】
本発明者らは、光選択透過フィルターについて種々検討するうち、色素含有樹脂層の表面が気密性の高い層（例えば無機層）で覆われた構成の光選択透過フィルターを太陽光暴露すると、太陽光暴露下では、色素含有樹脂層の樹脂成分によっては、約４５０〜６００ｎｍの可視光領域の透過率に可逆的な影響を与えることがあることを見いだした。そして、樹脂成分として所定の溶剤可溶性ポリアリレート樹脂を含み、更に色素成分を含有する樹脂層を有する構成とすると、仮に無機層を更に有する場合であっても、太陽光暴露下での可視光透過率の変化が充分に抑制され、安定して透明性を発揮できる光選択透過フィルターとなることを見いだした。そして、このような光選択透過フィルターが、固体撮像素子（カメラモジュール）用途に極めて有効な光選択透過フィルターであることを見いだし、上記課題をみごとに解決することができることに想到し、本発明に到達した。
【０００７】
すなわち本発明は、樹脂シートを有する光選択透過フィルターであって、該樹脂シートは、色素成分及び樹脂成分を含む樹脂層を有し、該樹脂成分は、ビスフェノールＡ成分と二塩基酸成分とを縮合させて得られる溶剤可溶性ポリアリレート樹脂を含む光選択透過フィルターである。
本発明はまた、上記光選択透過フィルターに用いられる樹脂シートでもある。
本発明は更に、上記光選択透過フィルターを具備する固体撮像素子でもある。
以下に本発明を詳述する。なお、以下に記載される本発明の個々の好ましい形態を２又は３以上組み合わせた形態も本発明の好ましい形態である。
【０００８】
〔光選択透過フィルター〕
＜樹脂シート＞
本発明の光選択透過フィルターは、１又は２以上の樹脂シートを含む。
上記樹脂シートは、色素成分及び樹脂成分を含む樹脂層を有するシート（フィルム形状を含む）である。本発明の樹脂シートは、極めて耐光性及び耐熱性に優れるものであるが、例えば反射膜と組み合わせることで、太陽光暴露下でも安定して充分な可視光透過率を維持しつつ、視野角依存性（入射角依存性とも称す）を充分に低減でき、かつシャープな透過吸収特性を発揮することが可能になる。また、反射膜として好適な光学多層膜と組み合わせると、光学多層膜の層数を減らすことができ、該多層膜における応力を緩和できるため、多層膜のクラックや割れを充分に防止することもできる。このような本発明の光選択透過フィルターに用いられる樹脂シートもまた、本発明の１つである。
【０００９】
上記樹脂シートの構成（形態）は、樹脂層を含む限り特に限定されず、必要に応じて更に他の層を含むものであってもよい。中でも、支持体を更に有することが好ましい。樹脂シートを、支持体と樹脂層（吸収層）とを含む構成とすることで、色素の分散が困難な支持体であっても、この表面に樹脂層をコートすることによって本発明の樹脂シートとしての効果を付与することができる。また、樹脂層の厚みを変更することで吸収特性をより制御することもでき、また、樹脂層を極薄コートすることによって樹脂シートの膜厚を支持体の膜厚とほとんど変えずに本発明の効果を付与することもできるし、樹脂層を支持体の厚み調整に利用することもできる。このように上記樹脂シートが更に支持体を有する形態は、本発明の好適な形態の１つである。上記樹脂シートとしてより好ましくは、支持体の片面又は両面に樹脂層が形成された形態であり、更に好ましくは、支持体の両面に樹脂層が形成された形態である。
【００１０】
上記樹脂シートが更に支持体を有する場合、このような樹脂シートは、支持体上に樹脂層を形成することにより得ることができる。その形成方法は特に限定されず、例えば、樹脂層を形成する色素含有樹脂組成物（単に「樹脂組成物」とも称す）を支持体上に塗布して硬化することにより形成する方法が好適である。すなわち、支持体上に塗膜を形成する方法が好ましい。したがって、上記樹脂層を形成する樹脂組成物は、コーティング用途に適したものであることが好ましい。
【００１１】
ここで、「支持体上に樹脂層を有する」とは、支持体に直接樹脂層が接している形態だけでなく、支持体上に存在する他の構成部材を介して樹脂層を有する形態も含むこととする。「支持体上に樹脂層を形成する」についても同様であり、支持体上に樹脂層を直接形成する場合だけでなく、支持体上に存在する他の構成部材を介して樹脂層を形成する場合も含むこととする。「樹脂組成物を支持体上に塗布する」についても同様であり、樹脂組成物を支持体上に直接塗布する場合だけでなく、支持体上に存在する他の構成部材を介して樹脂組成物を塗布する場合も含むこととする。
【００１２】
上記支持体（又は他の構成部材）上に樹脂組成物からなる塗膜を形成する方法としては、溶液塗布法が好適である。具体的には、スピンコート法、キャスト法、ロールコート法、スプレーコート法、バーコート法、ディップコート法、スクリーン印刷法、フレキソ印刷法、インクジェット法等の通常使用される方法が挙げられる。これらの中では、スピンコート法が、コート層の偏差を小さくする観点で好ましい。またインクジェット法で行うことも、スピンコートでは得にくい丸型以外のサンプルを得つつ、偏差を小さくするという観点では好ましい。また、スピンコート後やインクジェット後、必要に応じて、乾燥や、光硬化（活性エネルギー線照射による硬化）及び／又は熱硬化を行うことが好ましい。
【００１３】
上記硬化は１段階で行ってもよいし、１次硬化（予備硬化）、２次硬化（本硬化）のように２段階以上で行ってもよい。硬化方法として好ましくは、熱硬化方法である。熱硬化は、３０〜４００℃程度で硬化することが好ましく、この温度範囲内で段階的に変化させてもよい。硬化時間は特に限定されないが、製造効率を考慮すると、例えば、１分間〜３０時間とすることが好適である。より好ましくは３分間〜１０時間である。
上記硬化は、空気中、又は、窒素等の不活性ガス雰囲気のいずれの雰囲気下でも行うことができる。
【００１４】
上記樹脂シートの厚みは、１ｍｍ以下であることが好ましい。これにより、本発明の光選択透過フィルターを充分に薄膜化することができ、光学部材等の低背化要求により応えることができる。より好ましくは３００μｍ以下、更に好ましくは２００μｍ以下、特に好ましくは１５０μｍ以下、最も好ましくは１００μｍ以下である。また、１μｍ以上であることが好ましく、より好ましくは１０μｍ以上、更に好ましくは２０μｍ以上、特に好ましくは３０μｍ以上、最も好ましくは５０μｍ以上である。
【００１５】
−樹脂層−
上記樹脂シートにおいて、樹脂層は、色素成分及び樹脂成分を含むが、色素成分が樹脂層中に分散又は溶解されてなることが好ましい。すなわち、色素成分と樹脂成分とを含む樹脂組成物中に、色素成分が分散又は溶解された形態の樹脂組成物（色素含有樹脂組成物とも称す）により、樹脂層が形成されることが好適である。光選択透過フィルターにおいては、このような樹脂層を吸収層（光吸収層又は光吸収膜とも称す）として使用することが好ましい。色素成分及び樹脂成分は、各々、１種又は２種以上を使用することができる。
【００１６】
（ｉ）樹脂成分
上記樹脂成分は、溶剤可溶性ポリアリレート樹脂を含む。
ここで、「溶剤可溶性」樹脂とは、有機溶剤に可溶の樹脂を意味し、例えば、有機溶剤に、１質量％以上の濃度で溶解する樹脂であることが好適である。中でも、ジメチルアセトアミド、Ｎ−メチルピロリドン、γ−ブチロラクトン、１，３−ジオキソラン、シクロヘキサノン、シクロペンタノン、ジグライム、プロピレングリコールモノメチルエーテルアセタートからなる群より選択される少なくとも１種の有機溶剤に、１質量％以上の濃度（より好ましくは３質量％以上の濃度、更に好ましくは５質量％以上の濃度、特に好ましくは１０質量％以上の濃度）で溶解する樹脂であることが特に好適である。これにより、光選択透過フィルターの耐光性をより一層優れるものとすることができる。
【００１７】
上記溶剤可溶性ポリアリレート樹脂は、溶剤可溶性樹脂であることに起因して、色素の分散性が高いため、光選択吸収性により優れた光吸収膜（樹脂層）を形成することができ、また色素を高濃度で分散できるため、光選択透過フィルターの薄膜化も可能である。また、後述する溶媒キャスト法によって樹脂層を形成（成膜）することができるため、樹脂層中に色素を高濃度で均一に分散できるとともに、比較的低温で樹脂層を形成することができる。
【００１８】
なお、上記樹脂層自体は、溶剤可溶性であっても不溶性であってもよい。また、溶剤可溶性ポリアリレート樹脂がそのまま、樹脂層を構成する樹脂成分となっていてもよいし、該溶剤可溶性ポリアリレート樹脂が架橋反応等によって変化したものが、樹脂層を構成する樹脂成分となっていてもよい。架橋可能な反応性基の量や成膜時の架橋反応をどの程度進めるかは特に限定されるものではないが、樹脂の溶剤可溶性が維持できる程度であることが好ましい。
【００１９】
上記溶剤可溶性ポリアリレート樹脂は、ビスフェノールＡ成分と二塩基酸成分とを縮合させて得られるものである。縮合方法は特に限定されず、通常の手法で行えばよい。なお、ビスフェノールＡ成分及び二塩基酸成分は、それぞれ１種又は２種以上を使用することができる。
【００２０】
上記ビスフェノールＡ成分とは、ビスフェノールＡ（２，２−ビス（４−ヒドロキシフェニル）プロパン）骨格を有する化合物を意味し、ビスフェノールＡの他、ビスフェノールＡを構成するベンゼン環に置換基を１又は２以上有する化合物（ビスフェノールＣ（２，２−ビス（３−メチル−４−ヒドロキシフェニル）プロパン）、ビスフェノールＧ（２，２−ビス（４−ヒドロキシ−３−イソプルピルフェニル）プロパン）、ビスフェノールＰＨ（５，５’−（１−メチルエチリデン）−ビス［１，１’−（ビスフェニル）−２−オール］プロパン）であってもよい。）が挙げられる。例えば、下記一般式（１）で表される化合物が好適である。
【００２１】
【化１】
0006426373.tif 000002
【００２２】
上記一般式（１）中、Ｒ１及びＲ２は、同一又は異なって、水素原子、有機基又はハロゲン原子を表す。有機基としては、炭素数１〜１２の有機基が好ましく、また、アルキル基、アルコキシ基、ビニル基、アリル基、アリルエーテル基、アリール基又はアラルキル基が好適である。上記一般式（１）で表される化合物として好ましくは、Ｒ１及びＲ２の全てが水素原子である形態、すなわちビスフェノールＡである。
【００２３】
上記二塩基酸成分としては特に限定されず、例えば、オルトフタル酸、イソフタル酸、テレフタル酸、トリメリット酸等の芳香族ジカルボン酸；ヘキサヒドロフタル酸、テトラヒドロフタル酸、１，３−シクロヘキサンジカルボン酸、１，４−シクロヘキサンジカルボン酸等の脂環式ジカルボン酸；シュウ酸、コハク酸、マロン酸、フマル酸、マレイン酸、グルタル酸、アジピン酸、ピメリン酸、スベリン酸、アゼライン酸、セバシン酸、デカンジカルボン産、ドデカンジカルボン酸、オクタデカンジカルボン酸等の脂肪族ジカルボン酸；これらジカルボン酸の酸無水物や低級アルコールエステル；等が挙げられる。これらの中でも、芳香族ジカルボン酸が好適である。
【００２４】
上記ビスフェノールＡ成分及び二塩基酸成分の使用割合は、例えば、ビスフェノールＡ成分１００モル％に対し、二塩基酸成分を５０〜２００モル％用いることが好適である。より好ましくは８０〜１５０モル％、更に好ましくは９０〜１１０モル％である。
【００２５】
上記溶剤可溶性ポリアリレート樹脂は、重量平均分子量が３０００以上であることが好適である。これにより、樹脂シートの製膜性をより向上することができる。このように上記溶剤可溶性ポリアリレート樹脂の重量平均分子量が３０００以上である形態もまた、本発明の好適な形態の１つである。より好ましくは３５００以上である。また、１００万以下であることが好ましい。より好ましくは５０万以下、更に好ましくは１０万以下である。また、数平均分子量が１０００以上であることが好適である。より好ましくは１３００以上であり、また、１００万以下が好ましく、より好ましくは５０万以下、更に好ましくは１０万以下、特に好ましくは５万以下である。
本明細書中、重量平均分子量及び数平均分子量は、後述する実施例に記載の方法により測定することができる。
【００２６】
上記樹脂成分はまた、必要に応じて、上述した溶剤可溶性ポリアリレート樹脂以外の他の樹脂成分を含んでいてもよい。他の樹脂成分としては、溶剤可溶性樹脂が好ましく、例えば、フッ素化芳香族ポリマー、ポリ（アミド）イミド樹脂、ポリアミド樹脂、アラミド樹脂、ポリシクロオレフィン樹脂等が好適である。これら他の樹脂成分の含有量は、樹脂成分の総含有量１００質量％に対し、０〜５０質量％であることが好ましい。より好ましくは０〜３０質量％、更に好ましくは０〜１０質量％である。
【００２７】
本明細書中、ポリ（アミド）イミド樹脂とは、狭義のポリイミド樹脂（イミド結合を含み、アミド結合を含まない樹脂を意味し、アミド結合とは、アミック酸の脱水反応によりイミド結合を形成し得ないアミド結合を意味する。）、及び、ポリアミドイミド樹脂（アミック酸の脱水反応によりイミド結合を形成し得ないアミド結合とイミド結合とを含む樹脂を意味する。）のいずれをも包含する。
【００２８】
（ｉｉ）色素成分
上記色素成分は、特定波長の光を吸収する物質である色素である限り特に限定されないが、例えば、６００〜９００ｎｍの波長域に吸収極大を有する色素を含むことが好ましい。このような色素を含むことで、可視光透過率が高く、かつ近赤外領域の遮断性能に優れるという、光学ノイズ低減のために特に好適な性能が得られることになる。より好ましくは、６００〜８００ｎｍの波長域に吸収極大を有する色素であり、このように上記色素成分が、６００〜８００ｎｍの波長域に吸収極大を有する色素を含む形態は、本発明の好適な形態の１つである。更に好ましくは、６５０〜７５０ｎｍの波長域に吸収極大を有する色素である。
【００２９】
上記６００〜９００ｎｍの波長域に吸収極大を有する色素は、当該波長域に吸収極大を複数有してもよいが、６００〜９００ｎｍの波長域における吸収極大のうち、最も短波長側の吸収極大が６５０〜７５０ｎｍの波長域にあることが好ましい。また、４００ｎｍ以上、６００ｎｍ未満の波長域に実質的に吸収極大を持たないものであることが好ましい。
【００３０】
上記色素成分として具体的には、例えば、フタロシアニン系色素、ポルフィリン系色素、クロリン系色素、コリン系色素、シアニン系色素、クアテリレン系色素、スクアリリウム系色素、ナフタロシアニン系色素、ニッケル錯体系色素、銅イオン系色素等が挙げられ、これらの１種又は２種以上を使用することができる。中でも、フタロシアニン系色素、ポルフィリン系色素、シアニン系色素、銅イオン系色素が好ましく、このように上記色素成分が、フタロシアニン系色素、ポルフィリン系色素、シアニン系色素及び銅イオン系色素からなる群より選択される少なくとも１種の色素を含む形態は、本発明の好適な形態の１つである。より好ましくは、フタロシアニン系色素及び／又はポルフィリン系色素であり、更に好ましくは、耐光性及び耐熱性の観点から、フタロシアニン系色素である。
【００３１】
上記ポルフィリン系色素としては、テトラアザポルフィリン等の金属ポルフィリン錯体が好適である。
上記シアニン系色素としては、Ｉ−塩シアニン、ＣｌＯ４−塩シアニン、Ｂｒ−塩シアニン、−ＯＡｃ塩シアニン、ＢＦ４−塩シアニン等が好適である。
上記銅イオン系色素としては、アクリル酸、カルボン酸、リン酸等の酸や、ケトン基、エステル基等の極性基が配位及び／又は結合した銅イオンを含む化合物等が好適である。
【００３２】
上記フタロシアニン系色素としては、金属フタロシアニン錯体が好適であり、例えば、銅、亜鉛、インジウム、コバルト、バナジウム、鉄、ニッケル、錫、銀、マグネシウム、ナトリウム、リチウム、鉛等の金属元素を中心金属とする金属フタロシアニン錯体が挙げられる。これらの金属元素の中でも、溶解性又は分散性（例えば、樹脂成分への溶解又は分散性）、可視光透過性、耐光性がより優れることから、銅、バナジウム及び亜鉛のいずれか１以上を中心金属とするものが好ましい。すなわち中心金属として好ましくは銅、亜鉛又はバナジウムであり、より好ましくは銅及び亜鉛である。銅を用いたフタロシアニン系色素は、どのような樹脂成分（バインダー樹脂）に分散させても光による劣化がなく、非常に優れた耐光性を有する。また、亜鉛を中心金属とするフタロシアニン錯体（フタロシアニン系色素）は、樹脂成分に対する溶解性に優れるため、好適である。
【００３３】
上記フタロシアニン系色素として好ましくは、下記一般式（２）で表される化合物である。このような色素を用いることにより、本発明の樹脂シートや光選択透過フィルターを撮像素子用途に適用した場合に、フレアやゴーストの発生を充分に抑制できるうえ、反射膜と組み合わせた場合に課題となりうる入射角依存性もより充分に低減することができる。また、例えば反射膜や干渉膜と併用した場合に、人間の目の感度に近い光選択透過性を発揮することも可能になる。下記一般式（２）で表される化合物は、例えば、特公平６−３１２３９号公報等に記載の方法を用いて合成することができる。
【００３４】
【化２】
0006426373.tif 000003
【００３５】
式中、Ｍは、金属原子、金属酸化物又は金属ハロゲン化物を表す。Ｒａ１〜Ｒａ４、Ｒｂ１〜Ｒｂ４、Ｒｃ１〜Ｒｃ４及びＲｄ１〜Ｒｄ４は、同一又は異なって、水素原子（Ｈ）、フッ素原子（Ｆ）、塩素原子（Ｃｌ）、臭素原子（Ｂｒ）、ヨウ素原子（Ｉ）、又は、置換基を有していてもよいＯＲｉ基を表す。ＯＲｉ基は、アルコキシ基、フェノキシ基又はナフトキシ基を表す。
【００３６】
上記一般式（２）において、ＯＲｉ基を構成するＲｉは、アルキル基、フェニル基又はナフチル基であり、置換基を有していてもよい。アルキル基としては、例えば、炭素数１〜２０のアルキル基が好ましく、より好ましくは炭素数１〜８のアルキル基、更に好ましくは炭素数１〜６のアルキル基、特に好ましくは炭素数１〜４のアルキル基である。Ｒｉの中でも好ましくは、フェニル基又は置換基を有するフェニル基である。
【００３７】
上記ＯＲｉ基が有していてもよい置換基としては、例えば、アルコキシカルボニル基（−ＣＯＯＲ）、ハロゲン基（ハロゲン原子）、シアノ基（−ＣＮ）、ニトロ基（−ＮＯ２）等の電子求引性基；アルキル基（−Ｒ）、アルコキシ基（−ＯＲ）等の電子供与性基；等が挙げられ、これらの１又は２以上を含んでいてもよい。また電子求引性基として好ましくは、アルコキシカルボニル基、クロル基（塩素原子）又はシアノ基であり、より好ましくは、メトキシカルボニル基、メトキシエトキシカルボニル基、クロル基又はシアノ基である。
なお、アルコキシカルボニル基（−ＣＯＯＲ）を構成するＲは、炭素数１〜４のアルキル基であることが好適であり、アルキル基（−Ｒ）を構成するＲは、炭素数１〜４のアルキル基であることが好適である。アルコキシカルボニル基として好ましくは、メトキシカルボニル基又はメトキシエトキシカルボニル基であり、アルキル基として好ましくは、メチル基又はジメチル基である。
【００３８】
上記ＯＲｉ基が置換基を有する場合、その置換基の数は特に限定されないが、例えば、１〜４個であることが好ましい。より好ましくは１又は２個である。
なお、１個のＯＲｉ基が２個以上の置換基を有する場合、当該置換基は同一であってもよいし、異なっていてもよい。また、ＯＲｉ基における置換基の位置は特に限定されるものではない。
【００３９】
上記Ｒａ１〜Ｒａ４、Ｒｂ１〜Ｒｂ４、Ｒｃ１〜Ｒｃ４及びＲｄ１〜Ｒｄ４として好ましくは、これらのうち少なくとも１以上がＯＲｉ基を表すことである。これにより、耐光性により優れるものとなる。
ここで、ＯＲｉ基が結合する炭素は、フタロシアニン骨格の４個の芳香環におけるα位炭素（「Ｃα」と略し、フタロシアニン環の１，４，８，１１，１５，１８，２２，２５位の炭素を表す）でもよいし、β位炭素（「Ｃβ」と略し、フタロシアニン環の２，３，９，１０，１６，１７，２３，２４位の炭素を表す）でもよいが、少なくともα位炭素（Ｃα）であることが好適である。中でも、α位炭素（Ｃα）のうち平均２個以上の炭素にＯＲｉ基が結合した形態が好ましく、より好ましくは、各芳香環に１個以上のα位炭素（Ｃα）にＯＲｉ基が結合した形態である。また、β位炭素（Ｃβ）のうち平均４個以上の炭素に水素原子又はフッ素原子が結合した形態であることも好適である。より好ましくは、β位炭素（Ｃβ）のうち平均６個以上の炭素に水素原子又はフッ素原子が結合した形態であり、更に好ましくは、β位炭素（Ｃβ）の全ての炭素に水素原子又はフッ素原子が結合した形態である。このような形態とすることで、上述した一般式（Ｉ）で表されるフタロシアニン系色素を用いることによる効果をより一層発揮することが可能となる。
【００４０】
上記一般式（２）において、Ｍは、金属原子、金属酸化物又は金属ハロゲン化物を表す。金属原子、及び、金属酸化物又は金属ハロゲン化物を構成する金属原子としては特に限定されないが、好ましい形態は、上述した金属フタロシアニン錯体における金属元素と同様である。
【００４１】
上記金属ハロゲン化物を構成するハロゲン原子は特に限定されず、例えば、フッ素原子、塩素原子、臭素原子、ヨウ素原子等が挙げられる。
【００４２】
上記色素成分の含有量は、樹脂成分の総量１００質量部に対し、色素成分の総量が、０．００１質量部以上、２０質量部以下となることが好ましい。これにより、可視光透過率がより高く、かつ近赤外領域の遮断性能により優れる光選択透過フィルターを得ることが可能になる。含有量の下限値としてより好ましくは０．０１質量部以上、更に好ましくは０．１質量部以上、特に好ましくは１質量部以上、一層好ましくは２質量部以上、最も好ましくは３質量部以上である。また、上限値としてより好ましくは１５質量部以下、更に好ましくは１０質量部以下である。
【００４３】
上記色素成分はまた、必要に応じ、６００〜９００ｎｍの波長域以外の近赤外線、赤外線、紫外線、可視光等の各帯域において特定の波長に特性吸収を有する色素を１種又は２種以上含んでもよい。これらの色素の含有量は、色素の総量１００質量％に対し、０〜５０質量％であることが好適である。より好ましくは０〜２０質量％、更に好ましくは０〜１０質量％である。本発明において好ましくは、色素の総量１００質量％に対し、６００〜９００ｎｍの波長域に吸収極大を有する色素が５０質量％以上であることであり、より好ましくは当該色素が８０質量％以上、更に好ましくは当該色素が９０質量％以上であることである。
【００４４】
（ｉｉｉ）他の成分
上記樹脂層は更に、必要に応じ、色素成分及び樹脂成分以外の他の成分を含んでもよい。他の成分としては特に限定されないが、金属酸化物等の無機成分（無機物質）を含む場合、その含有量は、可視光に対する透明性の観点から、樹脂組成物１００質量％中に５０質量％未満であることが好適である。より好ましくは２０質量％未満、更に好ましくは５質量％未満、特に好ましくは１質量％未満である。最も好ましくは、上記樹脂層を形成する樹脂組成物が、無機成分を実質的に含まないことである。
【００４５】
上記樹脂層の厚みは特に限定されないが、リフロー時の耐熱性や透明性をより高める観点、熱膨張による界面での剥離や割れを防止する観点から、３０μｍ以下であることが好ましい。より好ましくは２５μｍ以下、更に好ましくは２０μｍ以下、より更に好ましくは１５μｍ以下、一層好ましくは１０μｍ以下、特に好ましくは５μｍ以下、最も好ましくは３μｍ以下である。また、一般的な異物サイズよりも膜厚を充分に厚くすることにより欠点を防ぐ観点、樹脂組成物へ溶解させる色素濃度を低減して色素の会合や析出を抑制する観点から、０．１μｍ以上であることが好ましく、より好ましくは０．５μｍ以上である。
【００４６】
上記樹脂層はまた、可視光５００ｎｍにおける透過率が６０％以上であることが好適である。より好ましくは７０％以上、更に好ましくは８０％以上、特に好ましくは８５％以上である。樹脂シート及び光選択透過フィルターについても、可視光５００ｎｍにおける透過率がこれらの範囲にあることが好ましい。
透過率は、分光光度計（例えば、Ｓｈｉｍａｄｚｕ  ＵＶ−３１００、島津製作所社製）を用いて測定することができる。透過率の測定に供する樹脂層及び樹脂シートの厚みは、１〜２００μｍとすることが好ましい。
【００４７】
−支持体−
本発明の樹脂シートは、支持体を更に有することが好適である。支持体としては特に限定されず、例えば、有機材料、無機材料、有機無機複合材料、金属材料等の１種又は２種以上を材料とすることが好ましい。また、支持体の材料は、耐リフロー性を有する材料であることが好適である。
なお、支持体は、フィルム形状のもの（支持体フィルム）であってもよいし、また、支持体は、１又は２以上有してもよい。
【００４８】
上記有機材料又は有機無機複合材料としては、例えば、これらの材料からなる樹脂フィルム等が挙げられる。特に、上記支持体として、透明性に優れる樹脂（透明樹脂）を用いることが好適である。具体的には、例えば、（メタ）アクリル樹脂、エポキシ樹脂、ポリカーボネート樹脂、ポリエステル樹脂、フッ素化芳香族ポリマー、ポリ（アミド）イミド樹脂、ポリアミド樹脂、アラミド樹脂、シクロオレフィン樹脂等を用いることができる。これらの中でも、耐熱性に優れる点で、フッ素化芳香族ポリマー、ポリ（アミド）イミド樹脂、ポリアミド樹脂、アラミド樹脂、シクロオレフィン樹脂、エポキシ樹脂及び／又はアクリル樹脂を用いることが好ましい。より好ましくは、ポリ（アミド）イミド樹脂を少なくとも用いることである。
【００４９】
上記無機材料としては、例えば、ガラスや水晶等の透明無機材料の他、金属酸化物等が挙げられる。また、ガラスや水晶等を形成する材料中に遷移金属イオンを含有させて得られるものであってもよい。遷移金属イオンとしては、光吸収能を有するものとして通常使用されるものを１種又は２種以上用いればよく、例えば、Ａｇ＋、Ｆｅ＋、Ｃｏ２＋、Ｎｉ２＋、Ｃｕ２＋、Ｚｎ２＋等が挙げられる。これら無機材料の中でも、透明無機材料が好適であり、より好ましくはガラスである。
【００５０】
上記支持体として特に好ましくは、ガラス又は樹脂フィルムである。
上記支持体はまた、透明性を有するものが好ましい。すなわち上記支持体は、透明支持体が好適である。具体的には、例えば、波長５５０ｎｍでの透過率が８０％以上であるものが好ましい。より好ましくは８５％以上、更に好ましくは９０％以上である。
【００５１】
上記支持体の厚みは特に限定されないが、例えば、３０〜１０００μｍであることが好ましい。より好ましくは４０μｍ以上であり、また、１２０μｍ以下である。
【００５２】
＜無機層＞
本発明の光選択透過フィルターは、更に、無機層（無機膜とも称す）を有することが好適である。すなわち、上記樹脂シートの少なくとも一方の表面に、無機層を有することが好ましい。これにより、無機層を更に有する形態であっても充分に安定して透明性を発揮できるという本発明の作用効果をより確認することができる。
【００５３】
上述したように本発明者らは、色素を含む樹脂層が、気密性の高い無機層で覆われた構成の光選択透過フィルターを太陽光暴露すると、樹脂層の樹脂成分によっては、約４５０〜６００ｎｍの可視光領域の透過率に可逆的な影響を与えることがあることを見いだした。すなわち例えば、太陽光暴露下では可視光透過率が低下するが、室内保管するとほぼ完全に元の可視光透過率を示すまでに回復するといったことが、樹脂成分の種類に起因して生じ得ることを見いだした。この可逆的な現象は、無機層が多層膜であるか単層膜であるかに関わらず、生じ得る。だが、樹脂層を構成する樹脂成分として、所定の溶剤可溶性ポリアリレート樹脂を用いると、このような可逆的な現象が殆ど生じず、太陽光暴露下でも安定して透明性を発揮することができる。
【００５４】
上記無機層は、金属や金属酸化物等の無機成分（無機物質）から形成される層であれば特に限定されないが、耐熱性や各波長での屈折率制御の観点から、多層膜（無機多層膜）であることが好適である。無機層はまた、例えば、ＣＶＤ法、スパッタ法（スパッタリング法とも称す）又は真空蒸着法等により形成される層であることも好ましい。中でも、真空蒸着法又はスパッタリング法を用いることが好適である。具体的には、樹脂シートや他の構成部材の表面に、真空蒸着法やスパッタリング法等により、低屈折率材料及び高屈折率材料を交互に積層させた屈折率制御多層膜であることが好ましい。
【００５５】
上記無機層はまた、透明導電膜であることも好ましい。透明導電膜としては、インジウム−スズ系酸化物（ＩＴＯ）等の赤外線を反射する膜としての透明導電膜であることが好適である。
【００５６】
上記無機層は、反射膜であることが好適である。これにより、光遮断特性の入射角依存性をより充分に低減することができる。このように上記無機層が反射膜（反射層とも称す）である形態は、本発明の好適な形態の１つである。反射膜として好ましくは、（近）赤外線反射膜である。また、上述したように多層膜（光学多層膜とも称す）であることも好適である。多層膜である場合、その積層数は、光選択透過フィルターが有する反射膜の積層数の合計として、１０〜８０層の範囲が好ましい。より好ましくは２５〜５０層の範囲である。
【００５７】
上記無機層の厚みは、例えば、０．５〜１０μｍであることが好ましい。より好ましくは２〜８μｍである。なお、光選択透過フィルターが有する無機層の合計の厚みとして、これらの範囲内にあることが好適である。
【００５８】
上記無機層の形成は、上述したように、樹脂シートや他の構成部材に対し、ＣＶＤ法、スパッタリング法又は真空蒸着法等を用いて行うことが好適である。その際の温度（スパッタリング温度、蒸着温度等）は特に限定されないが、例えば、１００℃以上とすることが好適である。より好ましくは１２０℃以上、更に好ましくは１５０℃以上である。このような高温で蒸着等すると、無機層が緻密で硬くなり、種々の耐性が向上し、歩留りが向上する等の利点がある。そのため、このような温度に耐え得る樹脂シートやその形成成分等を用いることは、非常に意味がある。本発明の樹脂シートを用いれば、例えば、高温で蒸着できるだけでなく、低温で蒸着したとしても、無機膜等の蒸着膜との線膨張係数の差が小さいため、例えば、リフロー工程等の製造工程での加熱環境や過酷な使用環境においても、線膨張係数の差による蒸着層クラックが生じない。
【００５９】
上記無機層として特に好ましくは、誘電体層Ａと、誘電体層Ａが有する屈折率よりも高い屈折率を有する誘電体層Ｂとを、蒸着法により交互に積層した誘電体多層膜である。
上記誘電体層Ａを構成する材料としては、屈折率が１．６以下の材料を通常用いることができる。好ましくは、屈折率の範囲が１．２〜１．６の材料である。
上記材料としては、例えば、シリカ、アルミナ、フッ化ランタン、フッ化マグネシウム、六フッ化アルミニウムナトリウム等が好適である。
【００６０】
上記誘電体層Ｂを構成する材料としては、屈折率が１．７以上の材料を用いることができる。好ましくは、屈折率の範囲が１．７〜２．５である。
上記材料としては、例えば、酸化チタン、酸化ジルコニウム、五酸化タンタル、五酸化ニオブ、酸化ランタン、酸化イットリウム、酸化亜鉛、硫化亜鉛、酸化インジウムを主成分とし酸化チタン、酸化錫、酸化セリウム等を少量含有させたもの等が好適である。
【００６１】
上記誘電体層Ａ及び誘電体層Ｂの各層の厚みは、通常、遮断しようとする光の波長をλ（ｎｍ）とすると、０．１λ〜０．５λの厚みであることが好ましい。厚みが上記範囲外になると、屈折率（ｎ）と膜厚（ｄ）との積（ｎ×ｄ）がλ／４で算出される光学的膜厚と大きく異なって反射・屈折の光学的特性の関係が崩れてしまい、特定波長の遮断・透過をするコントロールができなくなるおそれがある。
【００６２】
上記誘電体層Ａと誘電体層Ｂとを積層する方法については、これら材料層を積層した誘電体多層膜が形成される限り特に制限はないが、例えば、ＣＶＤ法、スパッタ法、真空蒸着法等により、誘電体層Ａと誘電体層Ｂとを交互に積層することにより誘電体多層膜を形成することができる。
【００６３】
本発明の光選択透過フィルターは、光の透過率を選択的に低減するものである。低減させる光としては、１０ｎｍ〜１０００ｎｍの間のものであればよく、用いる用途により選択することができる。低減させる光の波長に応じて赤外線カットフィルター、紫外線カットフィルター、赤外・紫外線カットフィルター等とすることができるが、中でも、７５０ｎｍ〜１０００ｎｍの赤外光（より好ましくは６５０ｎｍ〜１０００ｎｍの赤外光）と２００〜３５０ｎｍの紫外光とを低減し、それ以外の光を透過するものであることが好ましい。すなわち本発明の光選択透過フィルターは、赤外・紫外線カットフィルターであることが好ましい。
【００６４】
赤外線カットフィルターは、赤外線領域である６５０ｎｍ〜１００００ｎｍの波長を有する光のうち、いずれかの波長（範囲）の光を選択的に低減する機能を有するフィルターであればよい。選択的に低減する波長の範囲としては、６５０ｎｍ〜２５００ｎｍ、６５０ｎｍ〜１０００ｎｍ又は８００ｎｍ〜１０００ｎｍであることが好適である。これらの範囲の波長の少なくとも一つを選択的に低減するフィルターもまた、上記赤外線カットフィルターに含まれる。選択的に低減する波長の範囲としては、近赤外線領域である６５０ｎｍ〜１０００ｎｍであることがより好ましい。
【００６５】
紫外線カットフィルターは、紫外線を遮断する機能を有するフィルターである。選択的に低減する波長の範囲としては、２００〜３５０ｎｍであることが好ましい。
【００６６】
赤外・紫外線カットフィルターは、紫外線及び赤外線の両方を遮断する機能を有するフィルターである。選択的に低減する波長の範囲は、上述と同様であることが好ましい。
【００６７】
本発明の光選択透過フィルターが赤外線カットフィルターである形態においては、６５０〜１０００ｎｍの赤外線の透過率を選択的に５％以下に低減するものが好ましい。その他の波長域の透過率は、７５％以上であることが好ましいが、フィルターの用途に応じて特定の波長域の透過率のみが高いものであってもよい。例えば、上記赤外線カットフィルターをカメラモジュールとして用いる場合には、赤外光の透過率が５％以下であり、可視光（４００〜６００ｎｍ）の透過率が８０％以上であることが好適である。より好ましくは８５％以上である。また、可視光の中でも４５０〜５５０ｎｍの波長域の光の透過率が８５％以上であることが好ましく、９０％以上であることがより好適である。なお、上記赤外線カットフィルターにおいては、その他（赤外線領域以外）の波長の透過率としては、より好ましくは８５％以上であり、更に好ましくは９０％以上である。すなわち、上記光選択透過フィルターは、波長が４００〜６００ｎｍにおける光の透過率が８０％以上であり、かつ８００〜１０００ｎｍにおける透過率が５％以下の赤外線カットフィルターであることが好ましい。
透過率は、分光光度計（Ｓｈｉｍａｄｚｕ  ＵＶ−３１００、島津製作所社製）を用いて測定することができる。
【００６８】
本発明の光選択透過フィルターが紫外線カットフィルターである形態においては、２００〜３５０ｎｍの紫外線の透過率を選択的に５％以下に低減するものが好ましい。その他の波長域の透過率は、７５％以上であることが好ましい。
【００６９】
本発明の光選択透過フィルターが赤外・紫外線カットフィルターである形態においては、６５０ｎｍ〜１０μｍの赤外光と２００〜３５０ｎｍの紫外光とを選択的に５％以下に低減するものが好ましく、その他の波長域の透過率は、７５％以上であることが好ましい。
【００７０】
上述したように本発明の光選択透過フィルターは、極めて耐光性に優れ、製膜性も良好なものであるため、例えば、自動車や建物等のガラス等に装着される熱線カットフィルター等として有用であるのみならず、カメラモジュール（撮像素子又は固体撮像素子ともいう）用途における光ノイズを遮断し視感度補正するためのフィルターとしても有用である。特に、直射日光下に暴露される可能性がある用途等、厳しい耐光性が要求される用途に好適に使用される。中でも、デジタルスチルカメラや携帯電話用カメラ等のカメラモジュールに用いられるフィルターとして有用である。このように上記光選択透過フィルターは、固体撮像素子用光選択透過フィルターであることが好適である。また、上記光選択透過フィルターを具備する固体撮像素子は、本発明の１つである。
【００７１】
〔固体撮像素子〕
本発明の固体撮像素子は、上記光選択透過フィルターを１又は２以上含むが、必要に応じて、更に他の部材を１又は２以上有するものであってもよい。通常、固体撮像素子は、ＣＣＤ（Charge Coupled Device）やＣＭＯＳ（Complementary Metal-Oxide Semiconductor）等の検出素子（センサー）及びレンズを有するが、更に、光学フィルターや、部材を固定させるための接着剤等が挙げられる。
【００７２】
上記固体撮像素子として具体的には、例えば、携帯電話、デジタルカメラ、車載用カメラ、監視カメラ、表示素子（ＬＥＤ等）等が挙げられる。このように本発明の光選択透過フィルターを用いてなる、携帯電話用カメラ、デジタルカメラ、車載用カメラ、監視カメラ、及び、表示素子もまた、本発明の好適な形態に含まれる。
【発明の効果】
【００７３】
本発明の光選択透過フィルター及び樹脂シートは、上述のような構成であるので、耐光性に極めて優れ、製膜性も良好なものである。したがって、例えば、オプトデバイス用途、表示デバイス用途、機械部品、電気・電子部品等の様々な用途に好適に用いることができ、特に、撮像レンズのレンズ用光選択透過フィルターとして有用である。中でも、カメラモジュール用ＩＲカットフィルターとして特に有用である。また、高レベルの耐光性を示すことができるため、直射日光下に暴露される可能性がある用途等、厳しい耐光性が要求される用途にも好ましく使用される。
【発明を実施するための形態】
【００７４】
以下に実施例を掲げて本発明を更に詳細に説明するが、本発明はこれらの実施例のみに限定されるものではない。特に断りのない限り、「部」は「質量部」を、「％」は「質量％」を意味するものとする。
なお、樹脂成分の物性（重量平均分子量及び溶解性）、製膜性及び耐光性は、以下の方法に従って評価した。
【００７５】
＜樹脂成分の物性＞
（１）重量平均分子量（Ｍｗ）及び数平均分子量（Ｍｎ）
以下の条件でＧＰＣ（ゲルパーミエーションクロマトグラフィー）測定により求めた。
測定機器：ＨＬＣ−８１２０ＧＰＣ（商品名、東ソー社製）
分子量カラム：ＴＳＫ−ＧＥＬ  ＧＭＨＸＬ−Ｌと、ＴＳＫ−ＧＥＬＧ５０００ＨＸＬ（いずれも東ソー社製）とを直列に接続して使用
溶離液：テトラヒドロフラン（ＴＨＦ）
検量線用標準物質：ポリスチレン（東ソー社製）
測定方法：測定対象物を固形分が約０．２質量％となるようにＴＨＦに溶解し、フィルターにてろ過した物を測定サンプルとして分子量を測定する。
【００７６】
（２）溶解性
ジメチルアセトアミドを溶媒とする溶液に溶解した樹脂成分の濃度に応じて、下記基準により評価した。
○：当該溶液に溶解した樹脂成分の濃度が１０質量％以上であった。
△：当該溶液に溶解した樹脂成分の濃度が５質量％以上、１０質量％未満であった。
×：当該溶液に溶解した樹脂成分の濃度が５質量％未満であった。
【００７７】
＜製膜性＞
色素含有ポリマー溶液を塗布して乾燥及び／又は硬化した際の塗膜の状態に応じて、目視試験で下記基準により評価した。
○：ひび、しわ、気泡、析出物の発生がない、均一透明な状態であった。
×：ひび、しわ、気泡のいずれかが発生している状態であった。
【００７８】
＜耐光性＞
スガ試験機のメタリングウェザーメーターＭ６Ｔを使用し、ブラックパネル温度６３℃、照射強度１ｋＷ／ｍ２にて試験片を置き、２時間光照射した。照射前後の透過率を評価し、透過率の変化を調べた。具体的には、５００ｎｍにおける透過率の変化の程度で、下記基準により評価した。
○：透過率の変化が２％以内である。
△：透過率の変化が２％を超え、５％以内である。
×：透過率の変化が５％を超える。
【００７９】
＜樹脂合成例＞  
合成例１（脂環式ポリイミドの合成）
１，２，４，５−シクロヘキサンテトラカルボン酸（アルドリッチ社製、純度９５％）５部と無水酢酸（和光純薬社製）４４部とを、フラスコに仕込み、攪拌しながら反応器内を窒素ガスで置換した。窒素ガス雰囲気下で溶剤の還流温度まで昇温し、１０分間溶剤を還流させた。攪拌しながら室温まで冷却し、結晶を析出させた。析出した結晶を固液分離し、乾燥して目的物（１，２，４，５−シクロヘキサンテトラカルボン酸二無水物）の結晶を得た。温度計、撹拌器、窒素導入管、側管付き滴下ロート、ディーンスターク、冷却管を備えたフラスコに、窒素気流下、４，４’−ジアミノジフェニルエーテル（和光純薬社製）０．８９部と、溶剤としてＮ−メチル−２−ピロリドン ７．６部を仕込んで溶解させた後、１，２，４，５−シクロヘキサンテトラカルボン酸二無水物１部を室温にて固体のまま１時間かけて分割投入し、室温下２時間撹拌した。共沸脱水剤としてキシレンを２．６部添加して１８０℃で３時間反応を行い、ディーンスタークで還流して共沸する生成水を分離した。１９０℃に昇温しながらキシレンを留去した後、冷却しポリイミドのＮ−メチル−２−ピロリドン溶液（「ポリイミド樹脂溶液」とも称す）を得た。
【００８０】
合成例２（ビスフェノールＡ型ポリアリレート１の合成）
撹拌翼を備えた容量２リットルの反応容器Ａを用いて、２，２’−ビス（４−ヒドロキシフェニル）プロパン１０．０１ｇ（０．０４４モル）、及び、水酸化ナトリウム３．５９ｇ（０．０９０モル）をイオン交換水３００ｇに溶解させた後、トリエチルアミン０．８９ｇ（０．００９モル）を溶解させた。また、これとは別の１リットル容器を用いて、テレフタル酸ジクロリド３．５７ｇ（０．０２１モル）とイソフタル酸ジクロリド３．５７ｇ（０．０２１モル）を５００グラムの塩化メチレンに溶解させ、滴下漏斗に移した。
反応容器Ａの溶液を撹拌しながら２０℃に保ち、そこに滴下漏斗の塩化メチレン溶液を６０分間かけて滴下した。ここに、塩化ベンゾイル０．７１ｇ（０．００５モル）を１０ｇの塩化メチレンに溶解させたものを添加し、６０分間撹拌を行った。
反応液に酢酸水溶液を加えて中和して、水相のｐＨを７にしてから分液漏斗で油相と水相を分離した。撹拌下、油相をメタノールに滴下してポリマーを再沈し、沈殿をろ過回収し、８０℃オーブンで乾燥して白色固体を得た。収量は１１．５ｇであった。
【００８１】
合成例３（ビスフェノールＳ型ポリアリレートの合成）
２，２’−ビス（４−ヒドロキシフェニル）プロパン１０．０１ｇを、４，４’−スルホニルビフェノール（以下、ビスフェノールＳとも記載する。）１１．００ｇ（０．０４４モル）としたこと以外は合成例２と同様にして、白色固体３．６ｇを得た。
【００８２】
合成例４（ビスフェノールＡ型ポリアリレート２の合成）
撹拌翼を備えた容量２リットルの反応容器Ａを用いて、２，２’−ビス（４−ヒドロキシフェニル）プロパン１０．０１ｇ（０．０４４モル）及び、水酸化ナトリウム３．５９ｇ（０．０９０モル）をイオン交換水３００ｇに溶解させた後、トリエチルアミン０．８９ｇ（０．００９モル）と塩化メチレン１４０ｇを加えた。また、これとは別の１リットル容器を用いて、テレフタル酸ジクロリド２．９２ｇ（０．０１８モル）とイソフタル酸ジクロリド２．９２ｇ（０．０１８モル）と塩化ベンゾイル３．１０ｇ（０．０２２モル）を４００グラムの塩化メチレンに溶解させ、滴下漏斗に移した。
反応容器Ａの溶液を撹拌しながら２０℃に保ち、そこに滴下漏斗の塩化メチレン溶液を６０分間かけて滴下し、さらに６０分間撹拌を行った。
反応液に塩酸水溶液を加えて中和して、水相のｐＨを７にしてから分液漏斗で油相と水相を分離した。撹拌下、油相をメタノールに滴下してポリマーを再沈し、沈殿をろ過回収し、８０℃オーブンで乾燥して白色固体を得た。収量は１．５ｇであった。
【００８３】
合成例２〜４で得られた各樹脂成分について、上述した方法にて分子量を測定し、溶解性を評価した。結果を表１に示す。
【００８４】
【表１】
0006426373.tif 000004
【００８５】
＜色素合成例＞
特公平６−３１２３９号公報に記載の処方に従い、色素１を合成した。
具体的には、５００ｍｌの四つ口セパラブルフラスコに、テトラフルオロフタロニトリル５０ｇ（０．２５ｍｏｌ）、フッ化カリウム３４．８ｇ（０．６０ｍｏｌ）及びアセトン５０ｇを仕込み、更に滴下ロートに２，５−ジクロロフェノール８２．３ｇ（０．５０ｍｏｌ）及びアセトン８２．３ｇを仕込んだ。−１℃で攪拌しながら、滴下ロートより２，５−ジクロロフェノールのアセトン溶液を約２時間かけて滴下した後、更に２時間攪拌を続けた。その後、反応温度を室温までゆっくりと上昇させながら一晩攪拌した。反応液をろ過し、ロータリーエバポレーターでろ液からアセトンを留去し、メタノールを加えて再結晶を行った。得られた結晶をろ過し、真空乾燥により、４，５−ビス（２，５−ジクロロフェノキシ）−３，６−ジフルオロフタロニトリル８８．８ｇ（収率７２．７％）を得た。
次に、２００ｍｌの四つ口フラスコに、上記製法で得た４，５−ビス（２，５−ジクロロフェノキシ）−３，６−ジフルオロフタロニトリル８．２６ｇ（０．０１７０ｍｏｌ）、ヨウ化亜鉛（ＩＩ）１．４２ｇ（０．００４５ｍｏｌ）、ベンゾニトリル３３．０５ｇを仕込み、１６０℃で撹拌しながら２４時間反応させた。反応終了後、合成例Ｂ−１０と全く同様の操作を行い、目的物（色素１）７．１７ｇを得た（収率８４．０％）。
【００８６】
実施例１
（１）支持体の作製
合成例１で取得したポリイミド樹脂溶液を用いて、溶媒キャスト法で厚みが５０μｍの支持体フィルム１を作製した。
（２）色素含有ポリマー溶液の塗工
合成例２で取得したビスフェノールＡ型ポリアリレート１：５部、及び、色素合成例で取得した色素１：０．２５部を、テトラヒドロフラン１００部に加え、均一に溶解させた。この色素含有ポリマー溶液（色素含有樹脂組成物とも称す）を支持体フィルム１にスピンコート法で塗工し、送風オーブンで１４０℃、３分間乾燥した。逆面にも同様に塗工・乾燥した。更にイナートオーブンにて１４０℃で３時間焼成して、色素含有フィルム１（厚み５３μｍ）を得た。なお、この色素含有フィルム１を得る際に用いた色素含有ポリマー溶液について、上記の試験方法に従って製膜性を評価した。結果を表２に示す。
（３）無機膜の積層
色素含有フィルム１にスパッタリング装置を用いて、両面に厚み１０ｎｍの酸化チタン層を積層した。このようにして得られた積層フィルム１（両面積層フィルム）について、上記の試験方法に従って耐光性を評価した。結果を表２に示す。
【００８７】
実施例２、比較例１〜２
樹脂成分及び溶媒を表２のように変更したこと以外は、実施例１と同様にして色素含有フィルム及び積層フィルムをそれぞれ作製し、同様に製膜性及び耐光性を評価した。結果を表２に示す。
【００８８】
【表２】
0006426373.tif 000005